(57)【要約】【課題】低温定着を達成できるとともに、高画質で、かつ光沢性の低い画像を得られるトナー用エステルワックス組成物の提供。【解決手段】下記に示す脂肪酸エステルＡと脂肪酸エステルＢとからなり、脂肪酸エステルＡと脂肪酸エステルＢとを３：９７〜３８：６２の質量比で含有するトナー用エステルワックス組成物。  脂肪酸エステルＡ：平均重合度が３〜１０のポリグリセリンと炭素数１６〜２４の直鎖飽和脂肪酸とから得られるエステルワックス  脂肪酸エステルＢ：炭素数２〜６の二価の飽和アルコールと炭素数１６〜２４の直鎖飽和脂肪酸とから得られるエステルワックス【選択図】なし【特許請求の範囲】
【請求項１】
下記に示す脂肪酸エステルＡと脂肪酸エステルＢとからなり、脂肪酸エステルＡと脂肪酸エステルＢとを３：９７〜３８：６２の質量比で含有するトナー用エステルワックス組成物。
脂肪酸エステルＡ：平均重合度が３〜１０のポリグリセリンと炭素数１６〜２４の直鎖飽和脂肪酸とから得られるエステルワックス
脂肪酸エステルＢ：炭素数２〜６の二価の飽和アルコールと炭素数１６〜２４の直鎖飽和脂肪酸とから得られるエステルワックス
【発明の詳細な説明】
【技術分野】
【０００１】
本発明は、複写機、レーザープリンタなどの電子写真法や静電記録法等で形成される静電潜像を現像するために用いられるトナーに対して好適に使用されるトナー用エステルワックス組成物に関する。
より詳細には、本発明は、低温定着を達成できるとともに、高画質で、かつ光沢性の低い画像を得られるトナー用エステルワックス組成物に関する。
【背景技術】
【０００２】
複写機やプリンター等の複写装置に求められる性能は高度化しており、装置の改良に加え、それらの装置に使用されるトナーについても、多くの性能が求められている。例えば、環境意識の高まりから、消費電力を低減する技術が積極的に開発されている。消費電力を低減するためには、電力消費の大きな定着ロールの加熱に使用する電力を下げることが有効であり、定着温度を低くする方法について積極的な開発が行われている。定着温度を低くするためには、低温で機能するトナーが必要となり、ワックスについても低温で融解して機能を発現するものが求められている。
【０００３】
一方、近年、画質に対する要求も厳しくなっており、高画質を達成できるトナーが求められている。電子写真において画質の低下をもたらす原因として、トナー表面に露出したワックスがキャリヤやＯＰＣ（有機光導伝体）ドラムを汚染することが挙げられる。特に、省電力を志向した複写機やプリンターで使用されるトナー用ワックスは、上記のとおり低温で融解するものが多く、複写機やプリンターの内部が使用条件によっては５０℃程度の高温に晒されることがあるので、これらの温度でワックスの一部が融解したり、ワックスが軟化することがある。したがって、トナー表面に露出したワックスがキャリヤやＯＰＣドラムを汚染し、画質低下の原因となることがある。
【０００４】
また、画質の光沢性についても積極的な検討がなされており、例えばカラートナーにおいては高光沢性な画像が求められる一方で、モノクロトナーにおいては光沢を抑えた画質が求められる傾向にある。
【０００５】
特許文献１には、炭素数６〜３２のモノアルコールと炭素数６〜２２の二塩基酸とのエステル、または炭素数７〜３３のモノカルボン酸と炭素数４〜２０のジアルコールや分子内にエーテル結合を有する特定のジアルコールからなるジエステルワックスを含有するトナーが、ＯＨＰフィルムの定着画像の透明性や耐オフセット性に優れることが開示されている。しかしながら、これらのジエステルワックスを使用したトナーは、耐オフセット性は優れるが、ＯＰＣドラムやキャリヤを汚染し、画質を悪化させることがある。
【０００６】
特許文献２には、分子中に５個以上のエステル結合を有し、分子量が２０００以上、３５℃で測定したスチレン１００ｇに対する溶解量が５ｇ以上であり、ヘキサグリセリンとモノカルボン酸とからなるエステルワックス等を含有するトナーが、低温定着性や保存安定性、印刷画質の耐久性に優れることが開示されている。しかしながら、このワックスをモノクロトナーに使用した場合、モノクロ印刷において好まれる、光沢を抑えた画像が得られないといった問題がある。
【０００７】
特許文献３には、ジエステル化合物やジエステル化合物とジペンタエリスリトールへキサエステル化合物を組み合わせたワックスを含む特定のトナーが、高い低温定着性を示すとともに、印字物に高い光沢感を与えることが開示されている。しかしながら、これらのトナーでもモノクロ印刷において好まれる、光沢を抑えた画像を得られないといった問題がある。
【０００８】
このように、省エネルギー化を実現するために低温定着を達成できるとともに、高画質で、かつ光沢性が低く、モノクロ印刷に適した画像を得られるトナー用エステルワックス組成物が求められている。
【先行技術文献】
【特許文献】
【０００９】
【特許文献１】特開平８−２９７３７６号公報
【特許文献２】特開２００１−１４７５５０号公報
【特許文献３】国際公開第２０１３／０４７２９６号
【発明の概要】
【発明が解決しようとする課題】
【００１０】
本発明の目的は、低温定着を達成できるとともに、高画質で、かつ光沢性の低い画像を得られるトナー用エステルワックス組成物を提供することにある。
【課題を解決するための手段】
【００１１】
本発明者らは、上記課題を解決するために鋭意検討を重ねた結果、特定のポリグリセリンエステルと特定のジエステルとを特定の割合で含有する脂肪酸エステル組成物が、トナー粒子の表面の光沢性を低く抑えることができるので、紙等の印刷媒体にトナーが印字された場合、その画像の光沢性を低く抑えることができることを見出した。また、本脂肪酸エステル組成物をトナー用ワックスとして使用した場合に、低温定着性が付与されるとともに、高温時にも針入度を低く保ち、各種機材汚染やトナーのブロッキングを防止し、優れた画質を得ることができることを見出し、本発明を完成するに至った。
【００１２】
すなわち、本発明は、下記に示す脂肪酸エステルＡと脂肪酸エステルＢとからなり、脂肪酸エステルＡと脂肪酸エステルＢとを３：９７〜３８：６２の質量比で含有するトナー用エステルワックス組成物である。
脂肪酸エステルＡ：平均重合度が３〜１０のポリグリセリンと炭素数１６〜２４の直鎖飽和脂肪酸とから得られるエステルワックス
脂肪酸エステルＢ：炭素数２〜６の二価の飽和アルコールと炭素数１６〜２４の直鎖飽和脂肪酸とから得られるエステルワックス
【発明の効果】
【００１３】
本発明のトナー用エステルワックス組成物は、トナーの光沢性を低く抑えることができるとともに、低温定着を達成しつつ、高温時でも針入度を低く抑えることができる。そのため、本ワックス組成物を含有するトナーは、紙等の印刷媒体に印字された場合、その画像の表面光沢性を低く抑えることができ、さらに、低温定着性が付与されるとともに、各種機材汚染やトナーのブロッキングが起こり難いという効果を奏する。
【発明を実施するための形態】
【００１４】
以下、本発明の実施形態を説明する。
本発明のトナー用エステルワックス組成物は、脂肪酸エステルＡと脂肪酸エステルＢからなる。脂肪酸エステルＡおよび脂肪酸エステルＢについて順次説明する。
なお、本明細書において記号「〜」を用いて規定された数値範囲は「〜」の両端（上限および下限）の数値を含むものとする。例えば「２〜５」は２以上５以下を表す。
【００１５】
〔脂肪酸エステルＡ〕
本発明における脂肪酸エステルＡは、ポリグリセリンと直鎖飽和脂肪酸とから得られるエステルワックスである。
脂肪酸エステルＡの原料アルコールであるポリグリセリンは、平均重合度が３から１０のグリセリン縮合物である。ポリグリセリンの平均重合度は、好ましくは４〜１０、更に好ましくは６〜１０である。平均重合度が３未満の場合には、光沢性を低く抑えることが困難となるおそれがあり、１０を超える場合には、定着時にワックス染み出し性が低下し、定着ロールからの剥離性が低下するおそれがある。
【００１６】
脂肪酸エステルＡの原料脂肪酸は、直鎖飽和脂肪酸であって、炭素数が１６〜２４であり、好ましくは炭素数が１８〜２２であり、更に好ましくは炭素数が２２である。炭素数が１６未満の場合には、低温からワックスの融解が起こることがあるので、高温保存時の安定性が低下するおそれがある。また、炭素数が２４を超える場合には、定着時にワックス染み出し性が低下し、定着ロールからの剥離性が低下するおそれがある。
原料脂肪酸の例としては、パルミチン酸、ヘプタデカン酸、ステアリン酸、ノナデカン酸、アラキン酸、ヘネイコサン酸、ベヘニン酸、トリコサン酸、テトラコサン酸等が挙げられる。これらの脂肪酸の中でも、ベヘニン酸が好ましい。
【００１７】
上記のポリグリセリンと上記の直鎖飽和脂肪酸とから得られるエステルワックスの中でも、グリセリンの平均重合度が６〜１０であるポリグリセリンとベヘニン酸とから得られるエステルワックスが好ましい。脂肪酸エステルＡは１種または２種以上を用いることができる。
【００１８】
脂肪酸エステルＡの酸価は、３ｍｇＫＯＨ／ｇ以下であることが好ましく、１ｍｇＫＯＨ／ｇ以下であることが更に好ましい。酸価が３ｍｇＫＯＨ／ｇ以下の場合、本エステルワックスを含有するトナーの帯電性、耐ブロッキング性や保存安定性が更に良好となり好ましい。
また、脂肪酸エステルＡは、ポリグリセリンの水酸基が全てエステル化されたものが好ましい。脂肪酸エステルＡの水酸基価は、１０ｍｇＫＯＨ／ｇ以下であることが好ましく、７ｍｇＫＯＨ／ｇ以下であることが更に好ましい。水酸基価が１０ｍｇＫＯＨ／ｇ以下の場合、本エステルワックスを含有するトナーの帯電性、耐ブロッキング性や保存安定性が更に良好となり好ましい。
さらに、脂肪酸エステルＡの透明融点は、８０℃以下であることが好ましく、７５℃以下であることが更に好ましい。透明融点が８０℃以下の場合、本エステルワックスを含有するトナーの低温定着性が更に良好となり好ましい。
なお、酸価はＪＯＣＳ（日本油化学会）２．３．１−１９９６に準拠して測定することができ、水酸基価はＪＯＣＳ（日本油化学会）２．３．６．２−１９９６に準拠して測定することができ、透明融点はＪＯＣＳ（日本油化学会）２．２．４．１に準拠して測定することができる。
【００１９】
〔脂肪酸エステルＢ〕
本発明における脂肪酸エステルＢは、飽和アルコールと直鎖飽和脂肪酸とから得られるエステルワックスである。
脂肪酸エステルＢの原料アルコールは、炭素数が２〜６の二価の飽和アルコールである。炭素数が２未満の場合には、保存時の安定性が低下するおそれがある。また、炭素数が６を超える場合には、定着時にワックス染み出し性が低下し、剥離性が低下するおそれがある。
原料アルコールの例としては、１，２−エタンジオール、１，３−プロパンジオール、１，４−ブタンジオール、１，５−ペンタンジオール、１，６−ヘキサンジオール等が挙げられる。これらのアルコールの中でも、１，２−エタンジオール、１，６−へキサンジオールが好ましい。
【００２０】
脂肪酸エステルＢの原料脂肪酸は、直鎖飽和脂肪酸であって、炭素数が１６〜２４、好ましくは炭素数が１６〜２２である。炭素数が１６未満の場合には、低温からワックスの融解が起こることがあるので、高温保存時の安定性が低下するおそれがある。また、炭素数が２４を超える場合には、定着時にワックス染み出し性が低下し、定着ロールからの剥離性が低下するおそれがある。
原料脂肪酸の例としては、パルミチン酸、ヘプタデカン酸、ステアリン酸、ノナデカン酸、アラキン酸、ヘネイコサン酸、ベヘニン酸、トリコサン酸、テトラコサン酸等が挙げられる。これらの脂肪酸の中でも、ステアリン酸が好ましい。
【００２１】
上記の飽和アルコールと上記の直鎖飽和脂肪酸とから得られるエステルワックスの中でも、１，２−エタンジオールまたは１，６−ヘキサンジオールと、ステアリン酸とから得られるエステルワックスが好ましい。脂肪酸エステルＢは１種または２種以上を用いることができる。
【００２２】
脂肪酸エステルＢの酸価は、３ｍｇＫＯＨ／ｇ以下であることが好ましく、１ｍｇＫＯＨ／ｇ以下であることが更に好ましい。酸価が３ｍｇＫＯＨ／ｇ以下の場合、本エステルワックスを含有するトナーの帯電性、耐ブロッキング性や保存安定性が更に良好となり好ましい。
また、脂肪酸エステルＢの水酸基価は、５ｍｇＫＯＨ／ｇ以下であることが好ましく、４ｍｇＫＯＨ／ｇ以下であることが更に好ましい。水酸基価が５ｍｇＫＯＨ／ｇ以下の場合、本エステルワックスを含有するトナーの帯電性、耐ブロッキング性や保存安定性が更に良好となり好ましい。
さらに、脂肪酸エステルＢの透明融点は、９０℃以下であることが好ましく、８５℃以下であることが更に好ましい。透明融点が９０℃以下の場合、本エステルワックスを含有するトナーの低温定着性が更に良好となり好ましい。
なお、酸価はＪＯＣＳ（日本油化学会）２．３．１−１９９６に準拠して測定することができ、水酸基価はＪＯＣＳ（日本油化学会）２．３．６．２−１９９６に準拠して測定することができ、透明融点はＪＯＣＳ（日本油化学会）２．２．４．１に準拠して測定することができる。
【００２３】
脂肪酸エステルＡおよびＢの製造法としては、アルコールと脂肪酸からの脱水縮合反応を利用する方法が挙げられる。反応の際には触媒を使用しても良く、触媒としては、酸性または塩基性触媒などが挙げられる。反応の際には、脂肪酸とアルコールとを等モル比で、あるいは一方の成分を他方の成分よりも過剰に添加し反応させる。その後、再結晶法、蒸留法、溶剤抽出法、吸着処理法などによって、高純度化させても良い。
【００２４】
〔トナー用エステルワックス組成物〕
本発明のトナー用エステルワックス組成物は、脂肪酸エステルＡと脂肪酸エステルＢとを３：９７〜３８：６２の質量比で含有し、好ましくは５：９５〜３３：６７、更に好ましくは１０：９０〜３０：７０の質量比で含有する。
脂肪酸エステルＡの含有比率が３未満の場合には、ワックスの光沢性の制御が不十分となり、その結果、画質の光沢性の制御も不十分となるおそれがある。また５０℃におけるワックスの針入度が高くなり、各種機材汚染やトナーのブロッキングを引き起こすおそれもある。
脂肪酸エステルＡの含有比率が３８を超える場合には、ワックスの光沢性の抑制が不十分となり、その結果、画質の光沢性の制御も不十分となるおそれがある。
脂肪酸エステルＡと脂肪酸エステルＢを一定の質量比で混合した場合、ワックスの光沢性を低く抑えることが可能となる。この機構の詳細については、十分解明されていないが、特定の比率で配合した際にワックスの結晶状態が変化して、光沢性を低減しているものと推測される。
【００２５】
本発明のトナー用エステルワックス組成物は、２種以上の脂肪酸エステルをそれぞれ合成した後に、規定の比率になるように複数の脂肪酸エステルを配合して製造してもよいし、規定の比率になるように原料脂肪酸および原料アルコールの量を調整して一括合成で製造しても良い。２種以上の脂肪酸エステルをそれぞれ合成した後に配合して製造する方法を採用する場合には、脂肪酸エステルを一旦、融点以上に加熱した上で、均一に混合した後に、冷却および微粒子化等を行うことが、品質のばらつき防止の観点から好ましい。
このようにして得られたトナー用エステルワックス組成物は、ワックスの光沢性を十分に抑制できるとともに、針入度を低く保つことができる。
【００２６】
本発明のトナー用エステルワックス組成物は、バインダー樹脂、着色剤、荷電制御剤などとともに配合され、通常の製法によってトナーが製造される。トナー中における本発明のトナー用エステルワックス組成物の配合量は、バインダー樹脂１００質量部に対して、通常、０．１〜４０質量部である。
【実施例】
【００２７】
以下に本発明のトナー用エステルワックス組成物の実施例および比較例を示して、本発明を更に具体的に説明する。実施例および比較例で採用した各種の評価方法、使用した脂肪酸エステルＡおよびＢの製造例を示す。なお、以下の実施例および比較例において、「％」は質量％を示す。
【００２８】
〔評価方法〕
（１）脂肪酸エステルの酸価：ＪＯＣＳ（日本油化学会）２．３．１−１９９６に従った。
（２）脂肪酸エステルの水酸基価：ＪＯＣＳ（日本油化学会）２．３．６．２−１９９６に従った。
（３）脂肪酸エステルの透明融点：ＪＯＣＳ（日本油化学会）２．２．４．１に従った。
（４）脂肪酸エステルおよびエステルワックス組成物の針入度：ＪＩＳ  Ｋ２２０７に従って、温度５０℃、荷重１５０ｇで測定を行った。
（５）脂肪酸エステルおよびエステルワックス組成物の光沢率：日本電色工業株式会社製ＶＣ−２１−Ｄ３型デジタル携帯用光沢計により角度６０°で光沢率を測定した。
【００２９】
〔脂肪酸エステルＡの製造例１〕
温度計、窒素導入管、攪拌羽および冷却管を取り付けた４つ口フラスコに、アルコール１００ｇ、カルボン酸６１６ｇ（アルコールに対して１．０５モル過剰）を加え、窒素気流下、２４０℃で２２時間反応させた。得られたエステル化粗生成物は６８０ｇであり、酸価が５．０ｍｇＫＯＨ/ ｇであった。このエステル化粗生成物にトルエン１３６ｇおよびエタノール４１ｇを入れ、エステル化粗生成物の残存酸価の２．０倍当量に相当する量の水酸化カリウムを含む１０％水酸化カリウム水溶液を加え、７０℃で３０分間攪拌した。３０分間静置して水層部を分離・除去した。７０℃のイオン交換水１３０ｇを入れて１０分間攪拌後、３０分間静置して水層部を分離・除去した。排水のｐＨが中性になるまでこの操作を４回繰り返した。残ったエステル層を１８０℃、１ｋＰａの減圧条件下で溶剤を留去し、濾過を行い、脂肪酸エステルａ−１を５００ｇ得た。得られた脂肪酸エステルの原料組成、酸価、水酸基価および透明融点を表１に示す。
また、得られた脂肪酸エステルを加熱溶融して、持手付アルミケース（アズワン株式会社製、ＮＯ．３）に流し込み、常温で固化させた。アルミケースからサンプルを取り出し、アルミと接触して平滑になった部分の光沢率を、光沢計を用いて測定した。さらに、これらのサンプルについて、荷重１５０ｇ、温度５０℃における針入度を測定し、ワックスの針入度を求めた。これらの値を同じく表１に示した。
【００３０】
〔脂肪酸エステルＡの製造２〕
脂肪酸およびアルコールを代えた以外は実施例１と同様の方法で脂肪酸エステルを得た。得られた脂肪酸エステルａ−２からａ−６の原料組成、酸価、水酸基価、透明融点、針入度および光沢率を表１に示す。
【００３１】
〔脂肪酸エステルＢの製造例１〕
脂肪酸およびアルコールを代えた以外は実施例１と同様の方法で脂肪酸エステルを得た。得られた脂肪酸エステルｂ−１からｂ−４、ｂ−６の原料組成、酸価、水酸基価、透明融点、針入度および光沢率を表２に示す。
【００３２】
〔脂肪酸エステルＢの製造例２〕
温度計、窒素導入管、攪拌羽および冷却管を取り付けた４つ口フラスコに、アルコール１００ｇ、カルボン酸６２６ｇ（アルコールに対して２．０２モル）を加え、窒素気流下、２００℃で２２時間反応させて脂肪酸エステルｂ−５を６２０ｇ得た。得られた脂肪酸エステルの酸価、水酸基価、透明融点、針入度および光沢率を表２に示す。
【００３３】
【表１】
2015169682.tif 000002
【００３４】
【表２】
2015169682.tif 000003
【００３５】
〔トナー用エステルワックス組成物の調製例１〕
温度計、窒素導入管、攪拌羽および冷却管を取り付けた４つ口フラスコに、脂肪酸エステルａ−１を３ｇ、脂肪酸エステルｂ−１を９７ｇとり、窒素下、１００℃で加熱溶融して、均一になるように３０分間加熱攪拌した。この混合物１０ｇを持手付アルミケース（アズワン株式会社製、ＮＯ．３）に流し込みワックスを常温で固化させて、ワックス組成物ｃ−１を得た。アルミケースからサンプルを取り出し、アルミと接触して平滑になった部分の光沢率を、光沢計を用いて測定した。また、これらのサンプルについて、荷重１５０ｇ、温度５０℃における針入度を測定し、ワックスの針入度を求めた。さらに、これらのサンプルについて透明融点を測定した。これらの値を表３に示した。
【００３６】
〔トナー用エステルワックス組成物の調製例２〕
表３および４に示すように、配合する脂肪酸エステルの種類および量を変えた以外は調製例１と同様の方法でワックス組成物を得た。得られたワックス組成物ｃ−２からｃ−２１の組成、針入度、光沢率および透明融点の値を表３および４に示す。
なお、エステルワックス組成物の針入度が１以下を「◎」（特に好ましい）、２〜５を「○」（好ましい）、６以上を「×」（好ましくない）と評価して、その評価を表３および４に記載した。
また、エステルワックス組成物の光沢率が２０．０以下を「◎」（特に好ましい）、２０．０超から３０．０以下を「○」（好ましい）、３０．０超を「×」（好ましくない）と評価して、その評価を表３および４に記載した。
【００３７】
【表３】
2015169682.tif 000004
【００３８】
【表４】
2015169682.tif 000005
【００３９】
実施例１〜１２のエステルワックス組成物は、５０℃の高温時でも針入度を低く抑えることができるので、本ワックス組成物をワックスとして用いたトナーは、５０℃においても硬度を保持することができ、キャリヤやＯＰＣドラム等への汚染、トナーのブロッキングが起こり難い。また、実施例１〜１２のエステルワックス組成物は、光沢率を低く抑えることができるので、本ワックス組成物をワックスとして用いたトナーが定着して形成された画像もまた光沢性が低く抑えられる。
【００４０】
一方、脂肪酸エステルＡと脂肪酸エステルＢの含有比率が本願発明と異なる比較例１〜４では、光沢性を低く抑えることができない。また５０℃での針入度の値が大きい比較例２では、キャリヤやＯＰＣドラム等への汚染が発生しやすく、長時間の使用で画質の低下を引き起こすおそれがある。
また、脂肪酸エステルＡを構成する原料アルコールが本願発明と異なる比較例５〜７においても、光沢性を低く抑えることができない。
更に、脂肪酸エステルＢを構成する原料が本願発明と異なる比較例８および９においても光沢性を低く抑えることができない。また５０℃での針入度の値が大きい比較例９では、キャリヤやＯＰＣドラム等への汚染が発生しやすく、長時間の使用で画質の低下を引き起こすおそれがある。